(57)【要約】【課題】排気ガス浄化用コンバーターにおいて、内部の有機分含有量が１％以内で、使用時の異臭や排気ガス浄化システムの誤動作がなく、かつ容易な排気ガス浄化用コンバーターの製造方法を提供する。【解決手段】触媒保持体と、その外方を覆う金属製シェルとの間に配置するニードルパンチング処理された結晶質アルミナ繊維マットからなる保持シール材によって構成される排気ガス浄化用コンバーターにおいて、結晶質アルミナ繊維マットの組立前の嵩密度が０．１ｇ／ｃｍ3以上であり、保持シール材を触媒保持体に巻付けた後、保持シール材の外周を部分的に粘着テープで被覆した後金属製シェル内に組み入れる方法であって、組み入れ後の保持シール材の充填密度が０．２ｇ／ｃｍ3以上であり、排気ガス浄化用コンバーターの気化する有機分含有量が１％未満である排気ガス浄化用コンバーターの製造方法。【選択図】なし【特許請求の範囲】
【請求項１】
触媒保持体と、前記触媒保持体の外方を覆う金属製シェルとの間に配置するニードルパンチング処理された結晶質アルミナ繊維マットからなる保持シール材によって構成される排気ガス浄化用コンバーターにおいて、
前記結晶質アルミナ繊維マットの組立前の嵩密度が０．１ｇ／ｃｍ3以上であり、
前記保持シール材を触媒保持体に巻付けた後、保持シール材の外周を部分的に粘着テープで被覆した後金属製シェル内に組み入れる方法であって、
組み入れ後の保持シール材の充填密度が０．２ｇ／ｃｍ3以上であり、
前記排気ガス浄化用コンバーターの気化する有機分含有量が１％未満であることを特徴とする排気ガス浄化用コンバーターの製造方法。
【請求項２】
触媒保持体と、前記触媒保持体の外方を覆う金属製シェルとの間に配置するニードルパンチング処理された結晶質アルミナ繊維マットからなる保持シール材によって構成される排気ガス浄化用コンバーターにおいて、
前記結晶質アルミナ繊維マットの組立前の嵩密度が０．１ｇ／ｃｍ3以上であり、
前記排気ガス浄化用コンバーターの気化する有機分含有量が１％未満でかつ保持シール材の充填密度が０．２ｇ／ｃｍ3以上であり、
かつ保持シール材を部分的に粘着テープで被覆してなることを特徴とする排気ガス浄化用コンバーター。
【発明の詳細な説明】
【技術分野】
【０００１】
本発明は、排気ガス浄化用コンバーター、特に自動車等の排気ガス浄化用コンバーターの製造方法に関する。
【背景技術】
【０００２】
従来、主として車両に搭載する排気ガス浄化用コンバーターにおいては、触媒保持体と前記触媒保持体の外方を覆う金属製シェルと、両者の間に配置した無機繊維シートとよりなる。
前記触媒保持体には白金等の触媒が担持されている。触媒保持体としては、例えばその断面をハニカム状に成形したコージェライト担体を用いる。
【０００３】
次に、無機繊維シートは、バーミキュライトとセラミックファイバー等との混合物が主であるが、無機繊維のみからなるものも用いられている。
前記無機繊維シートは、自動車の走行中等において触媒保持体が外周の金属製シェルと当接した際の破損を防ぎ、また、金属製シェルと触媒保持体との間から排気ガスがリークすることを防ぐために用いられている。
【０００４】
又、前記無機繊維シートをフィルムで密封し厚みを減少させることにより、前記触媒保持体への組付け性を改善する方法が、特許文献１、２等に挙げられている。
【０００５】
前記フィルムで密封された無機繊維シートを用いて排気ガス浄化用コンバーターを製造する方法は、外周の金属製シェルを予め二分割しておいて、触媒保持体に巻き付けた無機繊維シートを挟み込む方法（キャニング）が一般的である。
また、作業性の向上等から、金属製シェルを最初からパイプ状にしておき、触媒保持体に巻き付けた無機繊維シートを挿入する方法が実施されている。
【０００６】
【特許文献１】特開昭５７−１４６９５４号公報
【特許文献２】特開昭５９−１２６０２３号公報
【発明の開示】
【発明が解決しようとする課題】
【０００７】
前記無機繊維のみからなる無機繊維シートを触媒保持体と金属製シェルの間に配置し排気ガス浄化用コンバーターを組み立てる場合、予め無機繊維シートをプラスチックフィルムで密封した後、フィルム内部を真空に減圧し、前記無機繊維のみからなる無機繊維シートの厚みを薄くしておく方法がとられているが、排気ガス浄化用コンバーターを組み立てた後、前記プラスチックフィルムが排気管内部に残る為、排気ガスが排気ガス浄化用コンバーター内部を流れた場合、排気ガスの熱により、プラスチックフィルムが気化し、異臭が発生するばかりでなく、触媒等に吸着し、正常に排気ガス浄化システムが作動しないという問題がある。
【課題を解決するための手段】
【０００８】
第１の発明は、触媒保持体と、前記触媒保持体の外方を覆う金属製シェルとの間に配置するニードルパンチング処理された結晶質アルミナ繊維マットからなる保持シール材によって構成される排気ガス浄化用コンバーターにおいて、
前記結晶質アルミナ繊維マットの組立前の嵩密度が０．１ｇ／ｃｍ3以上であり、
前記保持シール材を触媒保持体に巻付けた後、保持シール材の外周を部分的に粘着テープで被覆した後金属製シェル内に組み入れる方法であって、
組み入れ後の保持シール材の充填密度が０．２ｇ／ｃｍ3以上であり、
前記排気ガス浄化用コンバーターの気化する有機分含有量が１％未満であることを特徴とする排気ガス浄化用コンバーターの製造方法にある。
また、第２の発明は、触媒保持体と、前記触媒保持体の外方を覆う金属製シェルとの間に配置するニードルパンチング処理された結晶質アルミナ繊維マットからなる保持シール材によって構成される排気ガス浄化用コンバーターにおいて、
前記結晶質アルミナ繊維マットの組立前の嵩密度が０．１ｇ／ｃｍ3以上であり、
前記排気ガス浄化用コンバーターの気化する有機分含有量が１％未満でかつ保持シール材の充填密度が０．２ｇ／ｃｍ3以上であり、
かつ保持シール材を部分的に粘着テープで被覆してなることを特徴とする排気ガス浄化用コンバーターにある。
【０００９】
まず、前記触媒保持体としては、例えばハニカム状のものを用いる。また、前記触媒保持体には、例えばコージェライト、アルミナ等により作成する。
次に、前記金属製シェルは、例えば断面が楕円形、円形のパイプまたは、シェル状に二分割されたケースである。
【００１０】
次に、前記無機繊維シートは、ニードルパンチング処理を施された結晶質アルミナ繊維である。一般に、結晶質アルミナ繊維は嵩高い為、初期厚みを薄くする為には、ニードルパンチング処理が有効である。触媒保持体と金属製シェルとの間に、０．２ｇ／ｃｍ3以上の充填密度で配置させるには、少なくとも結晶質アルミナ繊維マットの組立前の嵩密度が０．１ｇ／ｃｍ3以上なければならない。
尚、充填密度が０．２ｇ／ｃｍ3以上とする事は、振動等によって触媒保持体がズレるのを防止する為の必要面圧を確保する為である。
【００１１】
次に、前記保持シール材を触媒保持体に巻付けた後、保持シール材の外周を部分的に被覆する粘着テープには、プラスチックフィルムや金属箔が用いられる。前記粘着テープは、嵩高い無機シートを触媒保持体と金属製シェルの狭いギャップの中に入れる為に使用される。
前記粘着テープは、まず、前記保持シール材を触媒保持体に巻付けた後、保持シール材のつき合わせ部分を固定する為に、使用される。
【００１２】
また、前記粘着テープは、金属製シェルがパイプ状であり、前記保持シール材を触媒保持体に巻付けた物を圧入する場合は、圧入時に保持シール材が触媒保持体からズレるのを防ぐ為に、圧入側の先端部に触媒保持体と保持シール材を固定する為、鉢巻き状に使用される。
【００１３】
また、前記粘着テープは、分割状金属製シェル内に装着する場合、前記嵩高い保持シール材が上シェルと下シェルの合わせ部分に噛み込む事を防ぐ為に、上シェルと下シェルの合わせ部分に使用される。
前記粘着テープの材質は以上の目的で使用される為、引っ張り強度が強く、摩擦係数が低いものを選択する必要がある。
また、排気ガス浄化用コンバーターの有機分含有量を１％未満にする為、粘着テープの使用面積を極力少なく、また、テープの厚みも薄いほうが好ましい。かかる点よりテープの材質としては、ポリエチレン粘着テープ、アルミ箔粘着テープが好ましい。
【００１４】
次に、上記排気ガス浄化用コンバーターの製造方法としては、板状の無機繊維シートを触媒保持体の外周に巻き付け、無機繊維シートの合わせ部分を粘着テープで固定する。パイプ状の金属製シェルにはめ込む場合は、圧入側の先端部に触媒保持体と保持シール材を固定する為鉢巻き状に粘着テープを巻付けた後、金属製シェルに圧入する。
【００１５】
また、分割状金属製シェル内に装着する場合、前記同様に無機繊維シートの合わせ部分を粘着テープで固定した後、上シェルと下シェルの合わせ部分、即ち、無機繊維シートの両側に帯状に粘着テープを貼り付けた後、分割状金属製シェルを合わせて装着する。
【００１６】
次に、前記構造の排ガス浄化用コンバーターは、自動車製造工場において、排気ガスパイプに接続される。そして、運転の際には、高温度の排ガスによって、内部の有機分が気化するが、１％以内の有機含有率であれば、現状の排気ガス浄化システムでは問題とならない。
【実施例】
【００１７】
（実施例１）
触媒保持体としてコーディエライトモノリス外形１３０ｍｍ、長さ１００ｍｍ、金属製パイプとして内径１３８ｍｍ、肉厚２．５ｍｍ、ＳＵＳ３０４、長さ３００ｍｍ、無機繊維シートとして厚み１２ｍｍ、嵩密度０．１０ｇ／ｃｍ3の結晶質アルミナ繊維マット（商品名マフテックブランケット  三菱化学（株）製）、保持シール材の外周を部分的に被覆する粘着テープとして、幅３０ｍｍの粘着テープ（商品名セキスイEvercel  ＯＰＰテープ  No,835EV）を用いて排気ガス浄化用コンバーターを製造した。
【００１８】
まず、結晶質アルミナ繊維マットを敷、触媒保持体にのり巻き状に巻き付けた。巻き付けた結晶質アルミナ繊維マットの合わせ部を粘着テープで仮止めした後、触媒保持体の端部と巻き付けた結晶質アルミナ繊維マットの端部を粘着テープで被覆した後、プレスを用いて金属製パイプに圧入した。
得られた排気ガス浄化用コンバーターの有機分を測定したところ０．１％であった。
【００１９】
（実施例２）
触媒保持体としてコーディエライトモノリス外形１３０ｍｍ、長さ１００ｍｍ、金属製分割シェルとして内径６９ｍｍＲ、肉厚２．５ｍｍ、ＳＵＳ３０４、長さ３００ｍｍの半割りパイプ、無機繊維シートとして厚み１２ｍｍ、嵩密度０．１０ｇ／ｃｍ3の結晶質アルミナ繊維マット（商品名マフテックブランケット  三菱化学（株）製）、保持シール材の外周を部分的に被覆する粘着テープとして、幅３０ｍｍの粘着テープ（商品名セキスイEvercel  ＯＰＰテープ  No,835EV）を用いて排気ガス浄化用コンバーターを製造した。
【００２０】
まず、結晶質アルミナ繊維マットを敷、触媒保持体にのり巻き状に巻き付けた。巻き付けた結晶質アルミナ繊維マットの合わせ部を粘着テープで仮止めした後、結晶質アルミナ繊維マットの外周で金属製分割シェルの合わせ部分に接触する付近の両側に粘着テープを帯状に接着した後、金属製分割シェルを被せ、プレスで圧縮し、金属製分割シェルの合わせ部分を溶接し排気ガス浄化用コンバーターを製造した。
【００２１】
本発明の排気ガス浄化用コンバーターの製造方法によれば、触媒保持体と、前記触媒保持体の外方を覆う金属製シェルとの間に配置するニードルパンチング処理された結晶質アルミナ繊維マットからなる保持シール材より構成される排気ガス浄化用コンバーターにおいて、保持シール材の外周を部分的に粘着テープで被覆する事により、容易に排気ガス浄化用コンバーターを製造できるばかりでなく、前記排気ガス浄化用コンバーター内部の有機分含有量を１％以内とすることが可能となり、使用時異臭がしたり、排気ガス浄化システムが誤動作する事がない。